(57)【要約】    【課題】  本発明の目的は、中性子吸収能力の高い元素を含むオーステナイト系ステンレス鋼の溶接性の改善を図ることにより溶接作業者への負担の低減ができ、高品質、高信頼を有する燃料貯蔵ラックとその形成用溶加棒及びその接合用部材並びにその製造法を提供することにある。    【解決手段】  本発明は、中性子吸収能力の高い元素を含むオーステナイト系ステンレス鋼よりなる複数の角筒体が溶接による溶接金属によって一体に接合される原子炉燃料集合体を貯蔵する燃料貯蔵ラックにおいて、前記溶接金属が少量のＴｉを含有するオーステナイト系ステンレス鋼からなることを特徴とする。【選択図】図３
2006053014.tif 000002
【特許請求の範囲】
【請求項１】
中性子吸収能力の高い元素を含むオーステナイト系ステンレス鋼よりなる複数の角筒体が溶接による溶接金属によって一体に接合された燃料貯蔵ラックにおいて、前記溶接金属が少量のＴｉを含有するオーステナイト系ステンレス鋼からなることを特徴とする燃料貯蔵ラック。
【請求項２】
請求項１において、前記角筒体は、市松模様状に配置され、互いに隣接する角部間の間隙に設けられた接合用部材を介して前記溶接金属によって接合されていることを特徴とする燃料貯蔵ラック。
【請求項３】
請求項１又は２において、前記接合用部材は、切欠き部を有し、前記溶接金属の形成側が幅広のクサビ状であり、前記溶接金属が前記切欠き部に形成されていることを特徴とする燃料貯蔵ラック。
【請求項４】
中性子吸収能力の高い元素を含むオーステナイト系ステンレス鋼よりなる複数個の長尺仕切板と複数個の短尺仕切板とにより複数のセルが溶接による溶接金属によって一体に形成される原子炉燃料集合体を貯蔵する燃料貯蔵ラックにおいて、前記溶接金属が少量のＴｉを含有するオーステナイト系ステンレス鋼からなることを特徴とする燃料貯蔵ラック。
【請求項５】
請求項４において、前記長尺仕切板に設けられた切込み穴に前記短尺仕切板に設けられた一方の凸部が挿入されその交点が前記溶接金属によって隅肉溶接され、前記短尺仕切板の他方の凸部が別の長尺仕切板の切込み穴に挿入されその部分が栓溶接されていることを特徴とする燃料貯蔵ラック。
【請求項６】
請求項１〜５のいずれかにおいて、前記中性子吸収能力の高い元素を含むオーステナイト系ステンレス鋼は、重量で、Ｃ０.０８％以下、Ｓｉ１.００％以下、Ｍｎ２.００％以下、Ｎｉ８.０〜１０.５％、Ｃｒ１８.０〜２０.０％、Ｂ１.７５％以下及び残部Ｆｅを有することを特徴とする燃料貯蔵ラック。
【請求項７】
請求項１〜６のいずれかにおいて、前記溶接金属は、重量で、Ｃ０.０３％以下、Ｓｉ１.５０％以下、Ｍｎ２.００％以下、Ｎｉ８.０〜１０.５％、Ｃｒ１８.０〜２０.０％、Ｂ１.７５％以下、Ｔｉ３％以下及び残部Ｆｅを有することを特徴とする燃料貯蔵ラック。
【請求項８】
請求項７において、前記Ｔｉ量が０.５〜１．５重量％であることを特徴とする燃料貯蔵ラック。
【請求項９】
請求項１〜８のいずれかにおいて、前記溶接金属は、５〜２０％のδフェライト量を有することを特徴とする燃料貯蔵ラック。
【請求項１０】
複数の燃料集合体を収納するバスケットと、該バスケットの外周を覆う内筒と、該内筒の外周を覆う中性子遮蔽材と、該遮蔽材を覆う外筒と、前記内筒の両端部を各々包み内部に木材が充填され表面を円筒状スチールカバーで覆った上下衝撃緩衝体とを備え、前記バスケットが請求項１〜９のいずれかに記載の燃料貯蔵ラックの構造より成ることを特徴とする燃料輸送貯蔵キャスク。
【請求項１１】
Ｔｉ３重量％以下を含有するオーステナイト系ステンレス鋼からなることを特徴とする燃料貯蔵ラック形成用溶加棒。
【請求項１２】
請求項１１において、前記Ｔｉ量が０.５〜１.５重量％であることを特徴とする燃料貯蔵ラック形成用溶加棒。
【請求項１３】
Ｔｉ３重量％以下を含有するオーステナイト系ステンレス鋼からなることを特徴とする燃料貯蔵ラック接合用部材。
【請求項１４】
請求項１３において、前記Ｔｉ量が０.５〜１.５重量％であることを特徴とする燃料貯蔵ラック接合用部材。
【請求項１５】
中性子吸収能力の高い元素を含むオーステナイト系ステンレス鋼よりなる複数の角筒体を、少量のＴｉを含有するオーステナイト系ステンレス鋼からなる溶加材を用いて肉盛溶接によって一体に接合することを特徴とする燃料貯蔵ラックの製造法。
【請求項１６】
請求項１５において、前記角筒体を市松模様状に配置し、互いに隣接する角部間の間隙に接合用部材を設け、該接合用部材を介して前記肉盛溶接によって接合することを特徴とする燃料貯蔵ラックの製造法。
【請求項１７】
請求項１５又は１６において、前記接合用部材は、切欠き部を有し、前記肉盛溶接の形成側が幅広のクサビ状であり、前記肉盛溶接を前記切欠き部に対して長手方向に沿って形成することを特徴とする燃料貯蔵ラックの製造法。
【請求項１８】
中性子吸収能力の高い元素を含むオーステナイト系ステンレス鋼よりなる複数個の長尺仕切板と複数個の短尺仕切板とにより複数のセルを、少量のＴｉを含有するオーステナイト系ステンレス鋼からなる溶加材を用いて肉盛溶接によって一体に結合することを特徴とする燃料貯蔵ラックの製造法。
【請求項１９】
請求項１８において、前記長尺仕切板に設けられた切込み穴に前記短尺仕切板に設けられた一方の凸部が挿入されその交点を前記肉盛溶接によって隅肉溶接し、前記短尺仕切板の他方の凸部が別の長尺仕切板の切込み穴に挿入されその部分を前記肉盛溶接によって栓溶接することを特徴とする燃料貯蔵ラックの製造法。
【請求項２０】
請求項１５〜１９のいずれかにおいて、前記溶加材は、重量で、Ｃ０.０３％以下、Ｓｉ１.５％以下、Ｍｎ２.０％以下、Ｎｉ８.０〜１０.５％、Ｃｒ１８.０〜２０.０％、Ｔｉ３％以下及び残部Ｆｅを有することを特徴とする燃料貯蔵ラックの製造法。
【請求項２１】
請求項２０において、前記Ｔｉ量が０.５〜１．５重量％であることを特徴とする燃料貯蔵ラックの製造法。
【発明の詳細な説明】
【技術分野】
【０００１】
本発明は、原子力発電所の燃料貯蔵設備に係わり、特に原子炉燃料集合体を貯蔵する燃料貯蔵ラックとその形成用溶加棒及びその接合用部材並びにその製造法に関する。
【背景技術】
【０００２】
燃料貯蔵ラックは原子力発電所内の燃料貯蔵プール内に設置され、原子炉で発電のために使われた使用済燃料集合体等を再処理工場に運び出すまでの間、安全に貯蔵するための設備である。近年、燃料貯蔵スペースの有効活用のため、燃料貯蔵容量の増加が望まれており、燃料貯蔵ラックの稠密化を図るため、燃料貯蔵ラックとしては、特許文献１のように複数の仕切板を格子状に組み合せてなる燃料貯蔵ラックと、特許文献２、特許文献３のように複数の角筒体を市松模様状に配列してなる燃料貯蔵ラックとがある。これらの燃料貯蔵ラックは中性子吸収能力が高いボロンを添加したオーステナイト系ステンレス鋼（以下、ボロン添加ステンレス鋼と称す）が用いられており、中性子に対する遮へい効果に優れることから、燃料貯蔵ラックの配列の稠密化を行い、貯蔵容量の向上を行っている。
【０００３】
燃料貯蔵ラックの製造方法では、特許文献２、特許文献３のように複数の角筒体を市松模様状に配列し、互いに隣接する2本の角筒体の対角方向隣接コーナー部間にクサビ状の接合用部材を設け、溶加棒により接合用部材と角筒体コーナ部との両者を接合することで角筒体同士を接合するものがあり、このような接合用部材と角筒体の組立手順を繰返し製造される燃料貯蔵ラック（以下、角筒体構造ラックと称す）がある。
【０００４】
又、特許文献１のように長尺仕切板を水平に置き、この長尺仕切板に切込み穴を設け、この切込み穴に短尺仕切板の凸部を差込み、前記短尺仕切板を複数個垂直に取付け、その交点を下向きに隅肉溶接するとともに、前記短尺仕切板の他方の凸部を別の長尺仕切板の切込み穴に差込み、この部分を溶加棒により栓溶接し、この隅肉・栓溶接手順を繰り返し製造される燃料貯蔵ラック（以下、板構造ラックと称す）がある。
【０００５】
前述の角筒体構造ラックの溶接組立時に使用される溶加棒、接合用部材及び板構造ラックに使用される溶加棒としては、オーステナイト系のステンレス鋼が用いられる。
【０００６】
【特許文献１】特開平5-80189号公報
【特許文献２】特開平4-318495号公報
【特許文献３】特開平5-249284号公報
【非特許文献１】溶接・接合選書１１；ステンレス鋼の溶接、ｐ82〜88、（産報出版2001-11）
【発明の開示】
【発明が解決しようとする課題】
【０００７】
従来技術の燃料貯蔵ラックの製造は、溶接組立によって行われる。一般にオーステナイト系ステンレス鋼の溶接では、δフェライト組織を含む溶加棒が使用される。これは溶接金属の組織中のオーステナイト組織に若干のδフェライト組織を含んだ状態にすることで、良好な溶接金属及び溶接時の高温割れを防止することができる。特にδフェライト含有量（以下、δフェライト量と称す）が高い場合、溶接収縮に伴う変形及び残留応力の減少などの効果が得られる。ボロン添加ステンレス鋼の溶接においても同様にδフェライト量の高い溶加棒を使用している。しかし、ボロン添加ステンレス鋼に添加されるボロン（Ｂ）は、強力なオーステナイト生成元素であり、溶接時に母材から溶融したＢを含む溶接金属は優先的にオーステナイト組織になりやすい。このため、ボロン添加ステンレス鋼の溶接金属においてはδフェライト量が減少し、完全オーステナイト組織を形成しやすいため、燃料貯蔵ラックの溶接組立過程においては、残留応力の発生、歪等による変形が大きくなり、燃料集合体を貯蔵するセル間隔や組立寸法の精度が低下しやすくなる。
【０００８】
従って、寸法精度を確保し、品質を高めるため、従来の角筒体構造ラックでは角筒体を、板構造ラックでは長尺仕切板や短尺仕切板を変形防止のために拘束冶具により組立架台に十分な拘束力で固定し、溶接組立時の寸法精度を維持している。しかし、変形を抑制するために必要な拘束力は大きく、組立架台や拘束冶具の消耗、組立準備にかかる時間が増加し、生産性が低く、コストが大きくなる。
【０００９】
ボロン添加ステンレス鋼に添加されるＢは、オーステナイト組織に約１００ｐｐｍしか固溶しないため、Ｂ添加量が多い場合には、溶接金属の凝固時にオーステナイト系ステンレス鋼に含まれる鉄（Ｆｅ）、クロム（Ｃｒ）等と反応し、Ｆｅ、Ｃｒ系の硼化物〔（Ｆｅ、Ｃｒ）２Ｂ〕を形成する。この硼化物は地金であるオーステナイト組織よりも比較的低融点であるため、溶接金属の組織粒界に偏析する特徴をもっており、溶接時の液化割れ（高温割れ）発生の要因と考えられている。このような要因よりボロン添加ステンレス鋼は難溶接材料であるため、高温割れ抑制という観点から従来の製造方法においては溶接施工条件等の溶接施工管理及び検査精度を向上させることで溶接性を高め、製品の品質を保持している。しかし、このような溶接性確保のための溶接法に伴い、溶接作業者への作業負担が増加するとともに、製造工程数が増加し、コストが増加するという問題が発生している。
【００１０】
本発明の目的は、中性子吸収能力の高い元素を含むオーステナイト系ステンレス鋼の溶接性の改善を図ることにより溶接作業者への負担の低減ができ、高品質、高信頼を有する燃料貯蔵ラックとその形成用溶加棒及びその接合用部材並びにその製造法を提供することにある。
【課題を解決するための手段】
【００１１】
本発明の燃料貯蔵ラックは、中性子吸収能力の高い元素としてボロンを含むオーステナイト系ステンレス鋼の溶接金属に、Ｂと反応性が高いＴｉを含有させることを特徴とするものである。即ち、Ｔｉは強力なδフェライト生成元素であり、ボロン添加ステンレス鋼の溶接金属にＴｉを添加することで、溶接金属中のδフェライト組織の減少を抑制することが可能となり、従来のＴｉを含まない溶接金属におけるδフェライト量と比較して、その量を容易に増加させることができる。このようなδフェライト組織を多く含んだ溶接金属では冷却時の溶接収縮が緩和されるため、溶接後の残留応力や溶接変形を小さくすることができる。前述のように、ボロン添加ステンレス鋼の溶接性は、溶接時に母材側から溶接金属中に溶融するＢによるＦｅ、Ｃｒ系硼化物の形成により影響を受ける。このため、良好な溶接性を得るにはＦｅ、Ｃｒ系硼化物の偏析及び形成を抑制することが有効である。
【００１２】
又、ボロン添加ステンレス鋼の溶接金属にＴｉを添加することにより、Ｆｅ、Ｃｒ系硼化物の他に、Ｔｉ系（ＴｉＢ、ＴｉＢ２）の硼化物を優先的に形成させることが可能となる。図1に示す各温度におけるＢ化合物の標準生成自由エネルギーによれば、Ｔｉ系硼化物の生成自由エネルギーは、Ｆｅ、Ｃｒ系硼化物である硼化鉄（Ｆｅ２Ｂ）や硼化クロム（ＣｒＢ）と比較して、いずれも低い値を示す。このエネルギー値がマイナス側であるほど優先的に安定な化合物を形成することを示しており、ボロン添加ステンレス鋼の溶接金属にＴｉを添加することは、Ｆｅ、Ｃｒ系硼化物よりも優先的にＴｉ系硼化物が形成されることがわかる。
【００１３】
更に、図２は各硼化物の融点を示すものであり、Ｔｉ系硼化物はＦｅ２Ｂ、Ｃｒ２Ｂの融点と比べ高融点であり、地金のオーステナイト凝固温度よりも十分に高い。このことからボロン添加ステンレス鋼の溶接金属にＴｉを添加した場合の組織形成過程は、融点と生成自由エネルギーの観点から、従来の溶接方法による溶接金属の組織形成過程とは異なり、低融点のＦｅ、Ｃｒ系硼化物の偏析を抑制することが可能であり、更に、Ｆｅ、Ｃｒ系硼化物の形成量を、従来の溶接方法に比較して減少させることができる。
【００１４】
以上のことから、Ｔｉを添加することでボロン添加オーステナイト系ステンレス鋼の溶接性に影響するδフェライト組織の形成と、低融点のＦｅ、Ｃｒ系硼化物の偏析及び形成を抑制することができ、溶接性を容易に改善することができる。
【００１５】
具体的には、本発明は、中性子吸収能力の高い元素を含むオーステナイト系ステンレス鋼よりなる複数の角筒体が溶接による溶接金属によって一体に接合された原子炉燃料集合体を貯蔵する燃料貯蔵ラックにおいて、前記溶接金属が少量のＴｉを含有するオーステナイト系ステンレス鋼からなることを特徴とする。
【００１６】
前記角筒体は、市松模様状に配置され、互いに隣接する角部間の間隙に設けられた接合用部材を介して前記溶接金属によって接合されていること、又、前記接合用部材は、切欠き部を有し、前記溶接金属の形成側が幅広のクサビ状であり、前記溶接金属が前記切欠き部に形成されていることが好ましい。
【００１７】
又、本発明は、中性子吸収能力の高い元素を含むオーステナイト系ステンレス鋼よりなる複数個の長尺仕切板と複数個の短尺仕切板とにより複数のセルが溶接による溶接金属によって一体に形成される原子炉燃料集合体を貯蔵する燃料貯蔵ラックにおいて、前記溶接金属が少量のＴｉを含有するオーステナイト系ステンレス鋼からなることを特徴とする。
【００１８】
前記長尺仕切板に設けられた切込み穴に前記短尺仕切板に設けられた一方の凸部が挿入されその交点が前記溶接金属によって隅肉溶接され、前記短尺仕切板の他方の凸部が別の長尺仕切板の切込み穴に挿入されその部分が栓溶接されていることが好ましい。
【００１９】
前記中性子吸収能力の高い元素を含むオーステナイト系ステンレス鋼は、重量で、Ｃ０.０８％以下、Ｓｉ１.００％以下、Ｍｎ２.００％以下、Ｎｉ８.０〜１０.５％、Ｃｒ１８.０〜２０.０％、Ｂ１.７５％以下及び残部Ｆｅを有すること、又、前記溶接金属は、重量で、Ｃ０.０３％以下、Ｓｉ１.５０％以下、Ｍｎ２.００％以下、Ｎｉ８.０〜１０.５％、Ｃｒ１８.０〜２０.０％、Ｂ１.７５％以下、Ｔｉ３％以下及び残部Ｆｅを有することが好ましく、Ｔｉ量が０.５〜１．５％、５〜２０％のδフェライト量を有することが好ましい。
【００２０】
本発明は、複数の燃料集合体を収納するバスケットと、該バスケットの外周を覆う内筒と、該内筒の外周を覆う中性子遮蔽材と、該遮蔽材を覆う外筒と、前記内筒の両端部を各々包み内部に木材が充填され表面を円筒状スチールカバーで覆った上下衝撃緩衝体とを備え、前記バスケットが前述に記載の燃料貯蔵ラックの構造より成る燃料輸送貯蔵キャスクが好ましい。
【００２１】
本発明は、Ｔｉ３重量％以下を含有するオーステナイト系ステンレス鋼からなることを特徴とする燃料貯蔵ラック形成用溶加棒、更に、Ｔｉ３重量％以下を含有するオーステナイト系ステンレス鋼からなることを特徴とする燃料貯蔵ラック接合用部材にある。いずれにおいても、Ｔｉ量が０.５〜１.５重量％であることが好ましい。
【００２２】
本発明は、中性子吸収能力の高い元素を含むオーステナイト系ステンレス鋼よりなる複数の角筒体を、少量のＴｉを含有するオーステナイト系ステンレス鋼からなる溶加材を用いて肉盛溶接によって一体に接合することを特徴とする燃料貯蔵ラックの製造法にある。
【００２３】
前記角筒体を市松模様状に配置し、互いに隣接する角部間の間隙に接合用部材を設け、該接合用部材を介して前記肉盛溶接によって接合すること、又、前記接合用部材は、切欠き部を有し、前記肉盛溶接の形成側が幅広のクサビ状であり、前記肉盛溶接を前記切欠き部に対して長手方向に沿って形成することが好ましい。
【００２４】
本発明は、中性子吸収能力の高い元素を含むオーステナイト系ステンレス鋼よりなる複数個の長尺仕切板と複数個の短尺仕切板とにより複数のセルを、少量のＴｉを含有するオーステナイト系ステンレス鋼からなる溶加材を用いて肉盛溶接によって一体に接合することを特徴とする燃料貯蔵ラックの製造法にある。
【００２５】
前記長尺仕切板に設けられた切込み穴に前記短尺仕切板に設けられた一方の凸部が挿入されその交点を前記肉盛溶接によって隅肉溶接し、前記短尺仕切板の他方の凸部が別の長尺仕切板の切込み穴に挿入されその部分を前記肉盛溶接によって栓溶接することが好ましい。
【００２６】
前記溶加材は、重量で、Ｃ０.０３％以下、Ｓｉ１.５％以下、Ｍｎ２.０％以下、Ｎｉ８.０〜１０.５％、Ｃｒ１８.０〜２０.０％、Ｔｉ３％以下及び残部Ｆｅを有すること、又、よりＴｉ量を０.５〜１．５％とすることが好ましい。
【発明の効果】
【００２７】
本発明によれば、ボロン添加ステンレス鋼の溶接性の改善を図ることにより溶接作業者への負担の低減ができ、高品質、高信頼を有する燃料貯蔵ラックとその形成用溶加棒及びその接合用部材並びにその製造法を提供することができる。
【発明を実施するための最良の形態】
【００２８】
以下、本発明を実施するための最良の形態を具体的な実施例によって説明するが、本発明はこれらの実施例に限定されるものではない。
【実施例１】
【００２９】
表１は、使用したＴｉ添加部材と、母材となるボロン添加オーステナイト系ステンレス鋼板の化学成分（重量％）である。Ｔｉ添加部材はＴｉの添加のしやすさ、小物品、製造期間、数量の関係から鋳造にて製造している。Ｔｉ以外の化学成分はＪＩＳ規格でのＳＵＳ３０４相当のオーステナイト系ステンレス鋼をベースとしている。Ｔｉ添加部材は、Ｔｉ含有量が重量比で、（ｂ）０.５％材、（ｃ）１.０％材、（ｄ）１.５％材と、約０．５重量％ピッチで変化させた。また、Ｔｉの効果を比較するため、（ａ）Ｔｉ無添加材を用いた。これら部材と溶接する母材は、表１（ｅ）材に示す１．７５重量％以下のＢをＪＩＳ規格ＳＵＳ３０４相当へ添加したボロン添加ステンレス鋼板を用いた。
【００３０】
【表１】
2006053014.tif 000003
【００３１】
このボロン添加オーステナイト系ステンレス鋼板の母材をＶ字開先とする所定の間隔にして突合わせ、裏当て材に接合用部材を用い、Ｔｉ添加部材と無添加部材とを各々接合用部材及び溶加棒として用いてＴＩＧ溶接により２層の肉盛溶接により接合し、得られた溶接材を厚さ４〜５ｍｍの薄板に加工した。溶接材の接合部である溶接金属はＴｉとＢの両者が含有している状態であり、溶接金属をフェライト測定器によるδフェライト量の測定と、バレストレイン試験を実施し、δフェライト量及び高温割れ感受性へ及ぼすＴｉの影響を調べた。尚、溶接条件及びバレストレイン試験条件は以下の通りである。ひずみの付加は溶接金属部をＴＩＧ溶接におけるアークによって加熱し曲げによって行った。
【００３２】
［溶接条件］
入熱量：８．４ｋＪ／ｃｍ〜２０ｋＪ／ｃｍ
シールドガス：アルゴン
［バレストレイン試験条件］
溶接法：ＴＩＧ溶接法
溶接電流：１１５Ａ
溶接速度：１．３ｍｍ／ｓ
シールドガス：アルゴン
付加ひずみ：２％
図３は、各溶接金属に対してバレストレイン試験を実施し、高温割れ感受性の大きさを表す全割れ長さとＴｉ添加量との関係を示す図である。図３に示すように、Ｔｉ無添加部材（ａ）材を用いた溶接金属と比較して、Ｔｉ添加部材（ｂ）〜（ｄ）材における全割れ長さは、Ｔｉ添加量の増加と共に減少する傾向を示し、高温割れ感受性が低下している。特に、図３に示すように、全割れ長さは、Ｔｉ添加量が０.３重量％以上で急激に小さくなり、それ以上ではやや小さくなる傾向を有し、添加・製造可能な３重量％付近まで同等の効果が予想される。特にＴｉ添加量は０.５〜１.５重量％が好ましい。
【００３３】
図４は、各溶接金属のδフェライト量とＴｉ含有量との関係を示す図である。図４に示すように、Ｔｉ無添加部材（ａ）材を用いた溶接金属と比較して、Ｔｉ添加部材（ｂ）〜（ｄ）材における溶接金属のδフェライト量は、Ｔｉ添加量の増加と共に増加する。特に、δフェライト量の上限値は、Ｔｉ添加量の増加と共に急激に増加するが、Ｔｉ量が１.０重量％付近から緩やかになり、１.５重量％付近で飽和する傾向を有する。他方、δフェライト量の下限値は、Ｔｉ添加量の増加と共に上限値と同様にＴｉ添加量の増加と共に急激に増加するが２.０重量％付近で飽和する傾向を有する。
【００３４】
非特許文献１に記載されているように、一般のオーステナイト系ステンレス鋼におけるδフェライトと全割れ長さの関係は、溶接金属中のδフェライト量が約９〜２０％程度の範囲であれば割れ感受性が低く、約１０％程度で最小となり、δフェライト量が２０％を超え多い場合には全割れ長さが増加することが知られている。本実施例のＴｉ添加部材におけるＴｉ添加範囲においては、Ｔｉ量が多いほど溶接金属中のδフェライト量の増加と高温割れ感受性の改善が確認される。特に、高温割れ感受性に対するＴｉ添加量として、δフェライト量が９％程度となる０．８重量％から、δフェライト量が２０％程度を有し、高温割れ感受性低下の効果が期待される３重量％が好ましい。Ｔｉ量を０．８〜３.０重量％の範囲とすることにより、ボロン添加ステンレス鋼の溶接金属の高温割れ感受性を改善できるものである。
【００３５】
尚、図３及び図４は、接合用部材にＴｉ添加材を用い、溶加棒にＴｉ無添加材を用いて肉盛溶接した場合には、溶接金属中へのＴｉの含有は接合用部材からのみとなり、その希釈によって含有されるＴｉ量は減少する。この場合の溶接金属に含まれるＴｉ含有量は添加量の約３３％となる。又、接合用部材をＴｉ無添加材とし、溶加棒にＴｉ添加材を用いて肉盛溶接した場合にはその希釈の影響は小さく、その含有量がほぼその添加量となるので、これらの図から高温割れ感受性及びδフェライト量を知ることができる。
【実施例２】
【００３６】
図５は角筒体構造の燃料貯蔵ラックの溶接組立時に使用される接合用部材(a)及び肉盛溶接後(b)の斜視図である。接合用部材１はＴｉ量を含有するオーステナイト系ステンレス鋼から成形されている。図５(a)に示すように、接合用部材１の断面形状は概ねクサビ状で、溶接金属を形成する面側が厚肉となっており、長手方向の中央部に溶接の形成側が幅広でその奥行きが狭くなった切欠き部２が設けられ、溶接金属の形成が容易な構造を有している。又、図５(b)に示すように、切欠き部２の深さは、溶接金属１１の２層の肉盛溶接を形成する程度が好ましく、肉盛溶接をその長手方向に沿って２パスで形成するのが好ましい。
【００３７】
図６は本発明に係る角筒体構造ラックの全体構造を示す斜視図である。角筒体構造ラックは所定の間隔で配置された接合用部材1、ボロン添加ステンレス鋼板で成形された角筒体３、角部に設けられるアングル４、外側の角筒体３間を繋ぐ側板５、角筒体構造ラック全体の底部を底板６、ラックの支持脚７にて構成されている。
【００３８】
図７は図６の角筒体構造を有する燃料貯蔵ラックの部分断面図である。図７に示すように、市松模様状に配列された角筒体３と隣接する角筒体３の角部間に接合用部材１が挿入され、角筒体３同士が互いに溶接金属１１によって連結され、燃料集合体は角筒体３の内側あるいは角筒体３の外面などで囲まれることにより形成される燃料貯蔵セル８に挿入され貯蔵される。
【００３９】
図８は角筒体３と接合用部材１との溶接部を示す断面図である。Ｂ及びＴｉを添加していないオーステナイト系ステンレス鋼の溶加棒９を用い、ＴＩＧ溶接機１０により、接合用部材１の切欠き部２に溶接金属１１を形成し、角筒体３同士を結合する。本実施例においては、実施例１に記載の所定のＴｉを添加した接合用部材１を用い、接合用部材1の切欠き部２表面を溶接により溶融することで、接合用部材１自身に含まれるＴｉを溶接金属１１に供給することができる。このＴｉの溶接金属への供給により、溶接金属１１中のδフェライト量が増加し、同時に優先的にＴｉ系硼化物を形成するため、従来のボロン添加ステンレス鋼の溶接による溶接金属に形成されるＦｅ、Ｃｒ系硼化物の結晶粒界への偏析及び形成を抑制することができ、溶接性に優れた良好な溶接金属を得ることができた。接合用部材1はＴｉ０.８〜３.０％重量が好ましく、溶接金属１１中のＴｉ量は約０.３〜１.０重量％となる。
【００４０】
以上のように、角筒体構造の燃料貯蔵ラックの製造過程での本発明の接合用部材１の使用は、従来のＴｉを含有させない接合用部材１を用いた製造方法と比較して、ボロン添加ステンレス鋼の溶接金属におけるδフェライト量を増加させることができ、容易に溶接性を向上できるため、厳しい溶接条件及び溶接施工管理を緩和させると共に、溶接作業者への負担も低減できる。尚、Ｔｉを添加したオーステナイト系ステンレス鋼の溶加棒９を用い、ＴＩＧ溶接機１０により接合することにより更に溶接条件及び溶接施工管理を緩和させると共に、溶接作業者への負担も低減できる。
【実施例３】
【００４１】
図９は本発明に係る板構造の燃料貯蔵ラックの全体構造を示す斜視図である。板構造の燃料貯蔵ラックは、長尺仕切板１２及び短尺仕切板１３、底板６及びラックの支持脚７にて構成され、いずれも実施例１に記載のボロン添加ステンレス鋼板で成形されている。また、長尺仕切板１２は上部切込み穴１４及び下部切込み穴１５（図示省略）、短尺仕切板１３は長尺仕切板の上部切込み穴へ差込む上部凸部１６及び長尺仕切板の下部切込み穴へ差込む下部凸部１７（図示省略）を有している。
【００４２】
図１０は本発明に係る板構造の燃料貯蔵ラックの組立図を示す斜視図である。水平に置かれた長尺仕切板１２に設けられた下部切込み穴１５に短尺仕切板１３の下部凸部１７を差込み、長尺仕切板１２と短尺仕切板１３のそれぞれの交点を所定の間隔で複数箇所を図１０に示すように隅肉溶接によって溶接金属１８を形成し一体化されている。また、短尺仕切板１３の上部凸部１６を別の長尺仕切板１２に設けられた上部切込み穴１４に差込み、この部分を上から所定の間隔で複数箇所を図１０に示すように栓溶接（図示省略）を施すことによって一体化されている。組立手順は図１０に示す下部側より順次溶接によって各板部材同士を接合することを繰返すことにより板構造ラックが形成される。隅肉溶接は１パス及び栓溶接は長手方向に２パスの肉盛溶接によって行われる。
【００４３】
図１１は図１０の板構造の燃料貯蔵ラックを溶接接合する継手の断面図である。図１１に示すように、実施例１に記載のＴｉを添加した本発明に係るオーステナイト系ステンレス鋼により成形された溶加棒１９を使用し、長尺仕切板１２と短尺仕切板１３とを溶接機１０の施工による隅肉溶接により溶接金属１８と、栓溶接による溶接金属２０とが形成され一体化される。
【００４４】
溶接金属１８及び溶接金属２０は、溶加棒１９により供給されたＴｉの含有により、溶接金属中のδフェライト量は増加しかつ、容易に溶接性を向上できるため、厳しい溶接条件及び溶接施工管理を緩和させると共に、溶接作業者への負担を低減できる。いずれの肉盛溶接においてもＴｉ０.８〜３.０重量％の範囲が好ましい。
【００４５】
本実施例においては、溶加棒１９により溶接金属１８及び溶接金属２０へ直接Ｔｉを供給することが可能なため、実施例２の角筒体構造ラックの場合と比較し、溶接金属中のＴｉの含有量が増加し、溶接金属中のδフェライト量の増加と、Ｆｅ、Ｃｒ系硼化物の形成の抑制が図られるため、溶接性の向上と共に大きな変形抑制効果を得ることができる。このような効果により、寸法精度が高く、高品質な燃料貯蔵ラックの製造を行うことができると同時に、溶接組立時の拘束力を小さくすることで燃料貯蔵ラックの製造工程の短縮、拘束冶具の継続的な使用が可能となり、製品コストを低減することができる。
【００４６】
又、板構造の燃料貯蔵ラックの製造過程での溶加棒１９の使用は、その大きな構造変更をすることなく、実機の製造工程に適用可能である。また、従来のＴｉ無添加材による製造方法と比較して、ボロン添加ステンレス鋼の溶接金属におけるδフェライト量を容易に増加することができ、溶接性を向上できるため、溶接作業者への負担を低減でき、製造工程の短縮に伴うコスト低減が可能となる。
【実施例４】
【００４７】
図１２は本発明に係る燃料輸送貯蔵キャスクの全体構成を示す斜視図である。原子力発電所で発生した使用済燃料集合体は本発明に係る燃料輸送貯蔵キャスクにより再処理工場へ移送され、処理が行われる。燃料輸送貯蔵キャスクは、使用済燃料集合体の輸送、または再処理工場へ輸送されるまでの間、原子力発電所敷地内若しくは敷地外に安全に保管するときに使用される燃料貯蔵機器である。燃料輸送貯蔵キャスクは使用済燃料集合体から発生するγ線を遮へいする内筒２３、中性子を遮へいする遮へい材２４、側面カバーの外筒２５、放射能を完全に閉じ込める一次蓋２６及び二次蓋２７の二重蓋とにより構成されている。内筒２３内には、中性子吸収材より構成されたバスケット２８が収納配置されており、使用済燃料集合体はバスケット２８より構成された各燃料貯蔵セル内に装荷される。
【００４８】
本実施例においては、バスケット２８は、実施例１〜３に記載の角筒体構造の燃料貯蔵ラック又は板構造の燃料貯蔵ラックと同等な構造からなるもので、ボロン添加ステンレス鋼板で構成され、溶接接合され、その溶接金属がＴｉ添加、好ましくは０.８〜３.０重量％の範囲で添加した本発明に係るオーステナイト系ステンレス鋼により成形され、組立製造される。
【００４９】
従って、本実施例においては、前述と同様にボロン添加ステンレス鋼における溶接が顕著に改善される効果を得ることができ、効率的に高精度に製造することができる。
【００５０】
以上、本実施例によれば、ボロン添加ステンレス鋼の溶接金属中のδフェライト量を増加させることで溶接収縮による変形及び残留応力を緩和でき、寸法精度が高く、高品質な燃料貯蔵ラックの製造が可能となる。又、本実施例によれば、ボロン添加ステンレス鋼の溶接時に形成されるＦｅ、Ｃｒ系硼化物の偏析の減少及び抑制が可能であり、溶接性に優れた良好な溶接金属を得ることができ、更に、厳しい溶接条件及び溶接施工管理が要求される燃料貯蔵ラックとその製造方法において、溶接金属中のδフェライト量を制御し溶接性を容易に改善することができるため、溶接作業者への製造における負担を低減することができると共に、燃料貯蔵ラックの製造工程の短縮、溶接時に使用する冶具の消耗を抑えることができ、コスト低減が可能となる。
【図面の簡単な説明】
【００５１】
【図１】各種硼化物の温度と標準生成自由エネルギーとの関係を示す図である。
【図２】各種硼化物の融点を示す図である。
【図３】バレストレイン試験による高温割れ感受性を示す全割れ長さとＴｉ添加量との関係を示す図である。
【図４】溶接金属のδフェライト量とＴｉ添加量との関係を示す図である。
【図５】本発明に係るＴｉを添加した接合用部材の斜視図である。
【図６】本発明に係る角筒体構造の燃料貯蔵ラックの全体構造を示す斜視図である。
【図７】図６の燃料貯蔵ラックの部分断面図である。
【図８】本発明に係る角筒体と接合用部材とを溶接接合する部分断面図である。
【図９】本発明に係る板構造の燃料貯蔵ラックの全体構造を示す斜視図である。
【図１０】図９の燃料貯蔵ラックの組立図を示す斜視図である。
【図１１】図１０の燃料貯蔵ラックをＴｉを添加したオーステナイト系ステンレス鋼の溶加棒を使用した溶接組立て状況を示す断面図である。
【図１２】本発明に係る燃料輸送貯蔵キャスクの構成を表す部分断面斜視図である。
【符号の説明】
【００５２】
１…接合用部材、２…切欠き部、３…角筒体、４…アングル、５…側板、６…底板、７…ラックの支持脚、８…燃料貯蔵セル、９…溶加棒、１０…溶接機、１１…溶接金属、１２…長尺仕切板、１３…短尺仕切板、１４…上部切込み穴、１５…下部切込み穴、１６…上部凸部、１７…下部凸部、１８…溶接金属（隅肉溶接）、１９…溶加棒、２０…溶接金属（栓溶接）、２１…溶接金属（接合用部材＋溶加棒１９使用時）、２２…接合用部材（オーステナイト系ステンレス鋼）、２３…内筒、２４…中性子遮へい材、２５…外筒、２６…一次蓋、２７…二次蓋、２８…バスケット。
【図１】
2006053014.tif 000004
【図２】
2006053014.tif 000005
【図３】
2006053014.tif 000006
【図４】
2006053014.tif 000007
【図５】
2006053014.tif 000008
【図６】
2006053014.tif 000009
【図７】
2006053014.tif 000010
【図８】
2006053014.tif 000011
【図９】
2006053014.tif 000012
【図１０】
2006053014.tif 000013
【図１１】
2006053014.tif 000014
【図１２】
2006053014.tif 000015